FR 2815629 A1 20020426 FR 0013660 A 20001025 PROCEDE POUR AMELIORER LA RESISTANCE MECANIQUE NOTAMMENT AUX JEUNES AGES DES MATRICES CIMENTAIRES, MATRICES CIMENTAIRES OBTENUES ET LEURS UTILISATIONS La présente invention concerne le secteur technique des dispersions de charges minérales, notamment les carbonates de calcium, et des agents dispersants, et plus précisément des agents dispersants conférant à ces dispersions de charges la capacité d'améliorer très notablement les propriétés mécaniques dites résistance aux jeunes âges des matrices cimentaires ou liants hydrauliques, plus particulièrement des bétons hydrauliques, préparés avec ces dispersions. La présente invention concerne le secteur technique des mortiers, bétons, et autres compositions à base de ciment et/ou de sulfate de calcium hémihydrate, c'est-à-dire de manière générale des composés ou liants hydrauliques. On sait que les matrices cimentaires telles les bétons, mortiers, coulis, etc.... et plus particulièrement les bétons hydrauliques, recouvrent deux types principaux d'utilisation, les bétons prêts à l'emploi et les produits préfabriqués. On sait qu'un béton est composé essentiellement d'un ciment et d'un granulat ainsi que d'eau et d'adjuvants ou additifs. Selon la granulométrie, on classe les granulats en plusieurs catégories connues de l'homme du métier et définies par la norme française XP P 18-540. Dans cette norme, les familles de granulats comprennent : - les fillers 0/D où D 6,3 mm, - les gravillons d/D où d > 1 mm et D s 125 mm, - les ballasts d/D où d > 25 mm et D s 50 mm, avec d et D tels que définis dans ladite norme. Des exemples de fillers sont par exemple des fumées de silice ou additions siliceuses, ou des additions calcaires comme du carbonate de calcium. On connaît déjà l'incorporation, à des matrices cimentaires ou liants hydrauliques, de fumées de silice ou additions siliceuses, ou d'additions calcaires comme du carbonate de calcium. En particulier, on sait utiliser le carbonate de calcium soit sous forme sèche soit sous forme de dispersion dans l'eau ou dans un milieu aqueux ne comportant pas de dispersant. On connaît notamment le brevet WO 99/47468 qui décrit l'emploi de carbonate de calcium sous forme d'une dispersion aqueuse pour préparer des bétons. Ce document représente un exemple de technologie (tel que présenté par ailleurs ci-dessous) visant un compromis plus ou moins acceptable entre maniabilité et résistance aux jeunes âges. Toutefois, ce document se borne à incorporer, dans la matrice cimentaire ou liant hydraulique, un additif comme fluidifiant pour améliorer la fluidité, ce qui ressort des fonctions connues des additifs dans l'art antérieur. On connaît encore le brevet EP 0 271 435, le brevet EP 0 725 043 et le brevet US 5,614,017 qui concernent l'emploi de plastifiants dans les ciments en vue, respectivement, d'améliorer la résistance à la compression, ou diminuer le retrait, ou augmenter le temps d'ouvrabilité mesuré au cône d'Abrams encore appelé slump . Dans le brevet EP 0 271 435, l'additif agit comme réducteur d'eau, ce qui est parfaitement conforme à la recherche d'un rapport eau/ciment (E/C) aussi faible que possible pour améliorer une résistance mécanique. Dans le brevet EP 0 725 043, le plastifiant est utilisé à très faible concentration et le problème technique posé est totalement différent de celui de l'invention, de même que pour le brevet US 5,614,017. Dans les trois cas, le granulat est du type filler 0/D tel que défini plus haut (D On sait également utiliser des adjuvants pour défloculer la pâte de ciment et/ou réduire la quantité d'eau dans le ciment. On sait, à ce propos, que si la proportion d'eau augmente dans une matrice cimentaire ou liant hydraulique, les résistances mécaniques sont amoindries. L'homme du métier s'efforce donc toujours, dans ses formulations, de diminuer le rapport eau/ciment E/C. Cependant, l'homme du métier sait également que, si la proportion d'eau augmente dans une matrice cimentaire ou liant hydraulique, la maniabilité de celle-ci (c'est-à-dire son aptitude à être manipulé, pompé, etc...) augmente. L'homme du métier est donc très souvent forcé de rechercher un compromis entre les propriétés mécaniques et la maniabilité. Parmi les propriétés mécaniques des matrices cimentaires ou liants hydrauliques, l'une des plus importantes pour l'homme du métier concerne la résistance aux jeunes âges . Cette propriété est définie comme l'évolution de la courbe de résistance à la compression, en fonction de l'âge de préparation de la matrice cimentaire ou liant hydraulique, dans la zone de 0 heure à 7 jours suivant la préparation de la matrice cimentaire ou liant hydraulique, avec notamment une mesure normalisée à 2 jours et à 7 jours. Comme on l'a vu ci-dessus, cette propriété ne peut pas être améliorée, dans l'art antérieur, au delà d'un compromis qui, comme tout compromis, n'est pas satisfaisant. Il existe donc un besoin important et reconnu pour un moyen visant à augmenter de manière significative cette propriété de résistance aux jeunes âges, sans affecter négativement d'autres propriétés intéressantes comme par exemple la maniabilité. L'invention consiste à utiliser la charge minérale à incorporer à la matrice cimentaire ou liant hydraulique sous la forme d'une dispersion de charge minérale, notamment de carbonate de calcium, comportant au moins un agent dispersant selon l'invention, dont l'action, en combinaison avec les autres ingrédients, d'une manière non élucidée par le Demandeur, augmente la résistance mécanique et en particulier la résistance aux jeunes âges dans des proportions considérables. Selon l'invention, on prépare la dispersion de charge minérale par l'ajout du ou des agents dispersants spéciaux dans la dispersion de ladite charge. En d'autres termes, on n'incorpore pas le ou les agents dispersants directement dans la matrice cimentaire ou liant hydraulique. L'invention concerne donc un procédé pour conférer aux matrices cimentaires ou liants hydrauliques tels bétons, mortiers, coulis, ou encore compositions à base de sulfate de calcium hémihydrate, une résistance mécanique améliorée et notamment une résistance mécanique aux jeunes âges améliorée. Ce procédé, qui vise à incorporer à la préparation pour matrice cimentaire ou liant hydraulique une charge minérale sous forme de dispersion aqueuse de cette charge minérale, se caractérise en ce que ladite dispersion de charge minérale contient l'agent dispersant spécial. Une famille de copolymère est décrite dans la demande de brevet français du Demandeur, non publiée, n 9905665, où ces copolymères ont une fonction d'amélioration très notable de la maniabilité des liants hydrauliques. Ainsi, il est contraire aux connaissances de l'homme du métier de chercher à employer un tel agent de maniabilité comme agent dispersant dans la préparation de dispersion de charge minérale mise en #uvre dans la fabrication des matrices cimentaires ou des liants hydrauliques. De même, il était a priori contraire à l'ensemble de l'art antérieur de chercher à préparer une matrice cimentaire à l'aide de dispersions contenant un agent dispersant spécial. Les polymères utilisés, selon l'invention, comme agent dispersant apportant aux matrices cimentaires ou liants hydrauliques tels bétons, mortiers, coulis, ou encore compositions à base de sulfate de calcium hémihydrate, une résistance mécanique améliorée et notamment une résistance mécanique aux jeunes âges améliorée sont caractérisés en ce qu'ils consistent en copolymères obtenus par la copolymérisation radicalaire d'au moins un monomère éthylénique uréthanne alkoxy-, aryloxy-, alkylaryloxy-, arylalkyloxy-, alkoxy-polyalkylène glycol et plus particulièrement uréthanne alkoxy-, aryloxy-, alkylaryloxy-, arylalkyloxy-polyéthylène glycol avec au moins un monomère anionique et au moins un monomère non ionique en présence éventuelle d'un acrylate ou méthacrylate d'alkoxy-, aryloxy-, alkylaryloxy-, arylalkyloxy-polyalkylène glycol ou d'un éther allylique d'alkoxy-, aryloxy-, alkylaryloxy-, arylalkyloxy-polyalkylène glycol et plus particulièrement d'acrylate ou méthacrylate de méthoxy-polyéthylène glycol, ledit PEG (polyéthylène glycol) étant défini par un poids moléculaire supérieur à 300, ainsi qu'en présence éventuelle de monomères éthyléniques possédant au moins deux doubles liaisons polymérisables, encore appelés réticulants. Le copolymère, utilisé comme nouvel agent d'amélioration de la résistance aux jeunes âges pour matrices cimentaires ou liants hydrauliques selon l'invention est préparé par les procédés connus de la copolymérisation radicalaire en solution, en émulsion, en suspension ou par précipitation du mélange des monomères précités, en présence d'un système catalytique et d'agents de transfert connus, mis en #uvre selon des quantités appropriées, le poids moléculaire dudit copolymère étant ajusté à l'aide des moyens connus tels que par exemple la température, le taux de catalyseur, la présence ou non d'agents de transfert ou encore tout autre moyen ou combinaison de moyens connus de l'homme de l'art. Le système catalytique de polymérisation, qui peut varier en quantité en poids entre 0,1 % et 20 % par rapport à la masse totale des monomères, est souhaitablement choisi parmi ceux qui sont hydrosolubles tels que, par exemple, les persulfates de sodium, de potassium, d'ammonium ou les azoïques ou encore les peroxydes ou les hydroperoxydes tels que, notamment l'eau oxygénée, et éventuellement mis en #uvre avec un composé réducteur connu tel que notamment le métabisulfite de sodium, l'hypophosphite de sodium, l'acide phosphoreux, l'acide hypophosphoreux ou encore les sels métalliques. L'agent de transfert de chaîne est souhaitablement choisi parmi les alkyl-mercaptans tels que, par exemple, l'octanethiol, le décanethiol, le n-dodécanethiol, le t-dodécanethiol ou encore parmi l'acide mercapto-propionique, l'acide mercaptosuccinique, l'acide thioglycolique ou encore le mercaptoéthanol ou encore les alcools secondaires, certains halogénures d'alkyle ou les sels des acides du phosphore de degré d'oxydation inférieur à 5, ainsi que divers autres additifs connus de l'homme du métier, en tant que limitateur de chaînes. Dans toute la présente demande, les abréviations utilisées ont la signification suivante : P04MAEG = phosphate de méthacrylate d'éthylène glycol MAEG = méthacrylate d'éthylène glycol PEG 350 = polyéthylène glycol de poids moléculaire 350 PEG 750 = polyéthylène glycol de poids moléculaire 750 et par analogie, tout nombre suivant les lettres PEG indique le poids moléculaire dudit PEG. AE =acrylate d'éthyle Acryl = acrylamide AMA = acide méthacrylique AA = acide acrylique TEA =triéthanolamine TDI = toluène diisocyanate IPDI = isophorone diisocyanate On polymérise selon la présente invention les monomères suivants : a) au moins un monomère anionique, b) au moins un monomère non ionique, c) au moins un monomère éthylénique uréthanne alkoxy-, aryloxy-, alkylaryloxy-, arylalkyloxy-polyalkylène glycol appelé parfois monomère spécial uréthanne, d) éventuellement un ester acrylique ou méthacrylique d'alkoxy-, aryloxy-, alkylaryloxy-, arylalkyloxy-polyalkylène glycol, ou un éther allylique d'alkoxy-, aryloxy-, alkylaryloxy-, arylalkyloxy-polyalkylène glycol, e) éventuellement un ou des monomères éthyléniques possédant au moins deux doubles liaisons polymérisables et appelés réticulants. De manière préférentielle, le copolymère, utilisé selon l'invention comme agent dispersant apportant une amélioration à la résistance à la compression des matrices cimentaires ou liants hydrauliques, contient : a) de 1 % à 50 % en poids, d'un ou plusieurs monomères anioniques, b) de 2 % à 65 % en poids, d'un ou plusieurs monomères non ioniques, c) de 3 % à 65 % en poids, d'un monomère éthylénique uréthanne alkoxy-, aryloxy-, alkylaryloxy-, arylalkyloxy-polyalkylène glycol, d) de 0 % à 90 % en poids d'un acrylate ou méthacrylate d'alkoxy-, aryloxy-, alkylaryloxy-, arylalkyloxy-polyalkylène glycol, ou d'un éther allylique d'alkoxy-, aryloxy-, alkylaryloxy-, arylalkyloxy-polyalkylène glycol, et en particulier d'un acrylate ou méthacrylate de méthoxy-polyéthylène glycol, ledit PEG ayant un poids moléculaire supérieur à 300, e) de 0 % à 5 % en poids d'un ou plusieurs réticulants. Le total des monomères a), b), c), d) et e) étant égal à 100 %. Le ou les monomères anioniques sont choisis parmi l'acide acrylique, l'acide méthacrylique, l'acide 2-acrylamido-2-méthyl-1-propane sulfonique, l'acide 2- méthacrylamido-2-méthyl-1-propane sulfonique, l'acide 3-méthacrylamido-2-hydroxy- 1-propane sulfonique, l'acide allylsulfonique, l'acide méthallylsulfonique, l'acide allyloxybenzène sulfonique, l'acide méthallyloxybenzène sulfonique, l'acide 2- hydroxy-3-(2-propényloxy)propane sulfonique, l'acide 2-méthyl-2-propène-1sulfonique, l'acide éthylène sulfonique, l'acide propène sulfonique, l'acide 2-méthyl propène sulfonique, l'acide styrène sulfonique, l'acide vinyl sulfonique, le méthallylsulfonate de sodium, l'acrylate ou méthacrylate de sulfoéthyle ou sulfopropyle, le sulfométhylacrylamide, le sulfométhylméthacrylamide, le phosphate ou phosphonate ou sulfate ou sulfonate d'acrylate ou méthacrylate d'alkylène glycol, l'acide itaconique, l'anhydride maléique, le méthallylsulfonate de sodium, l'acide styrène sulfonique et plus particulièrement choisis parmi l'acide acrylique, l'acide méthacrylique, l'acide 2-acrylamido méthyl-1-propane sulfonique, le phosphate de méthacrylate d'éthylène glycol ou encore le phosphate d'acrylate d'éthylène glycol. Le ou les monomères non ioniques sont choisis parmi l'acrylamide ou le méthacrylamide ou leurs dérivés, les alkyl-esters en Ci à C40 des acides acryliques ou méthacryliques, les alkoxy-, aryloxy-, alkylaryloxy-, arylalkyloxy-acrylates ou méthacrylates oxyalkylés, oxyarylés, oxyalkylarylés, oxyarylalkylés (le nombre d'oxyde d'alkylène, d'arylène, d'alkylarylène ou d'arylalkylène étant compris entre 1 et 120), l'acétate de vinyle, la vinylpyrrolidone, le styrène ou encore l'alphaméthylstyrène et plus particulièrement parmi l'acrylamide ou l'acrylate d'éthyle. Le ou les monomères uréthanne alkoxy-, aryloxy-, alkylaryloxy-, arylalkyloxypolyalkylène glycol sont choisis parmi les produits de réaction d'alkoxy-polyalkylène glycol avec un isocyanate insaturé polymérisable et plus particulièrement parmi les produits de réaction de méthoxy-PEG avec un isocyanate acrylique, méthacrylique, vinylique ou encore allylique. Le ou les monomères réticulants sont choisis dans le groupe constitué par le diméthacrylate d'éthylène glycol, le divinylacétylène, le divinylbenzène, le triméthylolpropanetriacrylate, l'acrylate d'allyle, le méthylène-bis-acrylamide, le méthylène-bis-méthacrylamide, le tétrallyloxyéthane, les triallylcyanurates, les éthers allyliques obtenus à partir de polyols tels que le pentaérythritol, le sorbitol, le sucrose ou autres. Le polymère utilisé selon l'invention peut être, ultérieurement à l'étape de polymérisation, fractionné par les moyens de fractionnement bien connu de l'homme de l'art. Ce polymère utilisé selon l'invention est mis en #uvre sous forme totalement acide ou partiellement neutralisée ou totalement neutralisée par un ou plusieurs agents de neutralisation disposant d'une fonction monovalente et éventuellement d'une fonction polyvalente. Les agents de neutralisation disposant d'une fonction monovalente sont choisis dans le groupe constitué par les composés contenant des cations alcalins, en particulier le sodium et le potassium ou encore le lithium, l'ammonium, ou bien les amines primaires ou secondaires aliphatiques et/ou cycliques telles que par exemple les éthanolamines, la mono et diéthylamine ou encore la cyclohexylamine. Les agents de neutralisation disposant d'une fonction polyvalente sont choisis dans le groupe constitué par les composés contenant des cations divalents alcalino-terreux, en particulier le magnésium et le calcium ou encore le zinc, de même que par les cations trivalents, dont en particulier l'aluminium ou encore par certains composés contenant des cations de valence plus élevée. Les charges minérales que l'on pourra utiliser selon l'invention sont choisies parmi, à titre non limitatif, le carbonate de calcium naturel (craie, calcite, marbre ou autre carbonate de calcium naturel), le carbonate de calcium précipité, le carbonate de baryum, les roches carbonatées, la dolomie, le talc, la silice broyée, les silices en général, les fumées de silice, les fumées de dioxyde de titane, les diatomites, les oxydes de fer, les oxydes de manganèse, le dioxyde de titane, la chaux, le kaolin, les méta-kaolins, les argiles, le mica, les plâtres, les cendres volantes, les laitiers, le sulfate de calcium, les zéolites, le basalte, le sulfate de baryum, le trihydroxyde d'aluminium, ou leurs mélanges. Selon l'invention, on peut préparer la dispersion de plusieurs charges, soit par le mélange des dispersions de chacune des charges, soit par la co-dispersion des charges. L'invention concerne également les matrices cimentaires ou liants hydrauliques comme les bétons, mortiers, coulis, ou les compositions à base de ciment et/ou de sulfate de calcium hémihydrate et plus particulièrement les bétons hydrauliques, contenant la dispersion aqueuse de charge minérale et au moins un polymère utilisé, selon l'invention comme un agent dispersant améliorant la résistance aux jeunes âges. L'invention concerne de plus l'utilisation des matrices cimentaires ou des liants hydrauliques selon l'invention dans la construction, le bâtiment, les travaux publics, les ouvrages d'art, les travaux offshore ou encore les ciments pétroliers et les services parapétroliers. L'invention couvre également tous les modes de réalisation et toutes les applications qui seront directement accessibles à l'homme du métier à la lecture de la présente demande, de ses connaissances propres, et éventuellement d'essais simples de routine. D'autres caractéristiques et avantages de l'invention seront mieux compris à la lecture de la description qui va suivre et des exemples non limitatifs ci-dessous. EXEMPLE 1 : Cet exemple concerne la mise en évidence de l'amélioration des propriétés mécaniques d'un mortier apportée par la mise en #uvre de dispersion de carbonate de calcium naturel contenant l'agent dispersant spécifique. Dans ce but pour chacun des essais de l'exemple, on verse dans un malaxeur à mortier (EN 196-1) en position marche, les différents constituants du mortier standard dosé à 450 kg/m3 de ciment dont la composition est la suivante : - 450 g de ciment CEM I 42.5R CP2 de Gaurain conforme à la norme NF P 15-301 ; - la quantité de dispersion de carbonate de calcium à tester ; - la quantité d'eau nécessaire ; - une quantité variable en grammes de sable normalisé de Leucate (EN 196-1). Cette quantité de sable étant ajoutée pendant 30 secondes et après 30 secondes d'agitation rapide du mélange des constituants précédemment ajoutés. Les quantités des constituants sont ajustées pour chacun des mortiers des différents essais afin de travailler à compacité constante. L'expérience a été menée sur des mortiers dont la rhéologie, mesurée au maniabilimètre à mortier défini par la norme NF P 15-412, est comprise entre 1 et 3 secondes. Après 90 secondes de malaxage, ce dernier est stoppé afin de pouvoir racler les parois du malaxeur. Une fois terminé le raclage du mortier adhérent sur les parois, le malaxage est repris pendant 1 minute à vitesse rapide. Le respect de ces temps nous permet d'obtenir un cycle de malaxage qui dure 4 minutes et est conforme à la norme EN 196-1. Dès la fin du malaxage, les éprouvettes sont constituées et sont placées dans une enceinte climatique humide (EN 196-1) entre 20 et 24 heures puis démoulées, pesées et placées dans un bac de conservation. Ce mode opératoire est conforme à la norme EN 196-1. A l'âge requis, ces éprouvettes sont sorties de leur enceinte de conservation puis testées en flexion et en compression selon la norme EN 196-1. Essai n 1 Cet essai est un mortier témoin dosé à 450 kg/m3 sans carbonate de calcium avec un rapport eau/ciment E/C égal à 0,55. Essai n 2 Cet essai est un mortier de l'art antérieur dosé à 450 kg/m3 mettant en #uvre 10 %, par rapport au poids sec de ciment, d'une calcite sous forme de poudre commercialisée sous le nom de Betocarb'"' 2 avec un rapport E/C égal à 0,54. Essai n 3 Cet essai est un mortier de l'art antérieur dosé à 450 kg/m3 mettant en #uvre 30 %, par rapport au poids sec de ciment, d'une calcite sous forme de poudre commercialisée sous le nom de BetocarbTM 2 avec un rapport E/C égal à 0,52. Essai n 4 Cet essai illustre l'invention et est relatif à un mortier selon l'invention, dosé à 450 kg/m3 avec un rapport E/C égal à 0,46 et mettant en #uvre 10 % en poids sec, par rapport au poids sec de ciment, d'une dispersion aqueuse d'une calcite à 20 % en matière sèche de diamètre médian égal à 2 micromètres mesuré au SédigraphTM 5100, au moyen de 0,70 %, en poids sec par rapport au poids sec de carbonate de calcium, d'un copolymère composé de : 15,0 % en poids d'acide méthacrylique ; - 2,0 % d'acrylamide ; - 63,0 % en poids de méthacrylate de méthoxy-PEG 750 ; - 20,0 % en poids de méthacryluréthanne de méthoxy-PEG 750. Dans ce but, et à l'aide d'un agitateur électro-magnétique à ailettes, on prépare la dispersion aqueuse de carbonate de calcium par introduction de la charge minérale dans l'eau additivée du copolymère dispersant. Essai n 5 Cet essai illustre l'invention et est relatif à un mortier selon l'invention, dosé à 450 kg/m3 avec un rapport E/C égal à 0,41 et mettant en #uvre 30 % en poids sec, par rapport au poids sec de ciment, d'une dispersion de calcite à 45 % en matière sèche de diamètre médian égal à 2 micromètres mesuré au SédigraphTM 5100, au moyen de 0,70 %, en poids sec, par rapport au poids sec de carbonate de calcium, du même copolymère que celui mis en #uvre dans l'essai n 4. Le mode opératoire et le matériel mis en #uvre pour la dispersion du carbonate de calcium sont identiques à ceux de l'essai n 4. Les résultats de mesure de la résistance à la compression à 2 jours, 7 jours, 28 jours et 90 jours pour les différents essais sont rassemblés dans le tableau I suivant. TABLEAU I TEMOIN ART ANTERIEUR INVENTION INVENTION ESSAI n 1 2 3 4 5 Masse de ciment en g 450 450 450 450 450 Masse de sable en g 1580 1534 1475 1533 1539 Masse de carbonate de calcium en g 0 45 135 45 155 Dosage en eau efficace en g 242 242 234 208 187 Rapport Eau efficace/Ciment 0,54 0,54 0,52 0,46 0,41 Maniabilité en secondes 2,59 2,38 2,43 2,88 2,57 Résistance à la compression en KN à 2 jours 39,7 41,5 51,8 61,1 85,9 Résistance à la compression en KN à 7 jours 64,5 67,5 77,2 83,2 116,2 Résistance à la compression en KN à 28 jours 82,6 - - 99,1 123,6 Résistance à la compression en KN à 90 jours 92,5 - - 107,4 133,1 Gain de résistance en % à 2 jours 0 4,6 31 54 121 Gain de résistance en % à 7 jours 0 4,7 20 29 73 Gain de résistance en % à 28 jours 0 - - 20 50 Gain de résistance en % à 90 jours 0 - - 16 44 La lecture des résultats du Tableau 1 ci-dessus permet de mettre en évidence que les propriétés mécaniques de résistance à la compression d'un mortier (résistance à 2 jours, 7 jours, 28 jours et 90 jours) sont significativement améliorées par la mise en #uvre, selon l'invention, d'une dispersion de carbonate de calcium contenant l'agent dispersant spécial et plus particulièrement les propriétés de résistance aux jeunes âges (résistance à 2 jours et 7 jours). EXEMPLE 2 : Cet exemple étudie et compare, sur un mortier standard dosé à 450 kg/m3, l'influence du dosage en quantité croissante (de 15 à 60 % du poids du ciment, par pas de 15 %) d'une dispersion de carbonate de calcium de diamètre médian égal à 2,53 micromètres mesuré au moyen d'un granulomètre SédigraphTM 5100 et obtenue à l'aide de 0,7 % de l'agent dispersant de l'essai n 4. La dispersion est incorporée en remplacement des volumes d'eau et de sable de manière à travailler à compacité constante. L'expérience a été menée sur des mortiers dont la rhéologie, mesurée au maniabilimètre, est comprise entre 1 et 3 secondes, selon le même mode opératoire que celui de l'exemple précédent. Essai n 6 Cet essai est un mortier témoin dosé à 450 kg/m3 sans carbonate de calcium avec un rapport eau/ciment E/C égal à 0,55. Essai n 7 Cet essai illustre l'invention et est relatif à un mortier selon l'invention, dosé à 450 kg/m3 avec un rapport E/C égal à 0,46 et mettant en #uvre 15 % en poids sec, par rapport au poids sec de ciment, de la dispersion aqueuse de carbonate de calcium décrite ci-dessus, de diamètre médian égal à 2,53 micromètres. Le mode opératoire et le matériel mis en #uvre pour la dispersion du carbonate de calcium sont identiques à ceux de l'essai n 4. Essai n 8 Cet essai illustre l'invention et est relatif à un mortier selon l'invention, dosé à 450 kg/m3 avec un rapport E/C égal à 0,43 et mettant en #uvre 30 % en poids sec, par rapport au poids sec de ciment, de la dispersion aqueuse de carbonate de calcium décrite ci-dessus, de diamètre médian égal à 2,53 micromètres. Le mode opératoire et le matériel mis en #uvre pour la dispersion du carbonate de calcium sont identiques à ceux de l'essai n 4. Essai n 9 Cet essai illustre l'invention et est relatif à un mortier selon l'invention, dosé à 450 kg/m3 avec un rapport E/C égal à 0,40 et mettant en #uvre 45 % en poids sec, par rapport au poids sec de ciment, de la dispersion aqueuse de carbonate de calcium décrite ci-dessus, de diamètre médian égal à 2,53 micromètres. Le mode opératoire et le matériel mis en #uvre pour la dispersion du carbonate de calcium sont identiques à ceux de l'essai n 4. Essai n 10 Cet essai illustre l'invention et est relatif à un mortier selon l'invention, dosé à 450 kg/m3 avec un rapport E/C égal à 0,39 et mettant en #uvre 60 % en poids sec, par rapport au poids sec de ciment, de la dispersion aqueuse de carbonate de calcium décrite ci-dessus, de diamètre médian égal à 2,53 micromètres. Le mode opératoire et le matériel mis en #uvre pour la dispersion du carbonate de calcium sont identiques à ceux de l'essai n 4. Les résultats de mesure de la résistance à la compression à 2 jours, 7 jours et 28 jours pour les différents essais sont représentés dans le Tableau II ci-après. TABLEAU II TEMOIN INVENTION INVENTION INVENTION INVENTION ESSAI n 6 7 8 9 10 Masse de ciment en g 450 450 450 450 450 Masse de sable en g 1561 1545 1534 1527 1483 Masse de carbonate de calcium en g 0 67 135 202 270 Dosage en eau efficace en g 248 209 195 182 177 Rapport Eau efficace/Ciment 0,55 0,46 0,43 0,40 0,39 Maniabilité en secondes 2,14 1,77 1,60 1,91 1,64 Résistance à la compression en KN à 2 jours 39,4 68,2 86,2 85,8 98,2 Résistance à la compression en KN à 7 jours 61,2 88,4 101,9 106,2 115,6 Résistance à la compression en KN à 28 jours 77,6 - 116,7 - 132,9 Gain de résistance en % à 2 jours 0 73 119 118 149 Gain de résistance en % à 7 jours 0 44 66 73 89 Gain de résistance en % à 28 jours 0 - 50 - 71 La lecture des résultats du Tableau II ci-dessus permet de mettre en évidence que les propriétés mécaniques de résistance à la compression d'un mortier sont significativement améliorées par la mise en #uvre, selon l'invention, d'une dispersion de carbonate de calcium contenant l'agent dispersant spécial, même pour des matrices cimentaires fortement dosées en carbonate de calcium. REVENDICATIONS 1- Procédé visant à incorporer, à la préparation pour matrice cimentaire ou liant hydraulique dans le but de lui conférer une résistance mécanique améliorée, une charge minérale sous forme d'une dispersion aqueuse de cette charge minérale, caractérisé en ce que ladite charge minérale est en dispersion et en ce que ladite dispersion de charge minérale contient un agent dispersant qui consiste en copolymères obtenus par la copolymérisation radicalaire d'au moins un monomère éthylénique uréthanne alkoxy-, aryloxy-, alkylaryloxy-, arylalkyloxy- polyalkylène glycol et plus particulièrement uréthanne alkoxy-polyéthylène glycol avec au moins un monomère anionique et au moins un monomère non ionique en présence éventuelle d'un acrylate ou méthacrylate d'alkoxy-, aryloxy-, alkylaryloxy-, arylalkyloxy-polyalkylène glycol, ou d'un éther allylique d'alkoxy-, aryloxy-, alkylaryloxy-, arylalkyloxy-polyalkylène glycol, ainsi qu'en présence éventuelle de monomères éthyléniques possédant au moins deux doubles liaisons polymérisables, encore appelés réticulants. 2- Procédé selon la revendication 1 caractérisé en ce que ledit agent dispersant est un copolymère contenant : a) de 1 % à 50 % en poids, d'un ou plusieurs monomères anioniques ; b) de 2 % à 65 % en poids, d'un ou plusieurs monomères non ioniques ; c) de 3 % à 65 % en poids, d'un monomère éthylénique uréthanne alkoxy-, aryloxy-, alkylaryloxy-, arylalkyloxy-polyalkylène glycol ; d) de 0 % à 90 % en poids d'un acrylate ou méthacrylate d'alkoxy-, aryloxy-, alkylaryloxy-, arylalkyloxy-polyalkylène glycol, ou d'un éther allylique d'alkoxy-, aryloxy-, alkylaryloxy-, arylalkyloxy-polyalkylène glycol ; e) de 0 % à 5 % en poids d'un ou plusieurs réticulants. Le total des monomères a), b), c), d) et e) étant égal à 100 %. 3- Procédé selon l'une des revendications 1 ou 2 caractérisé en ce que le ou les monomères anioniques sont choisis parmi l'acide acrylique, l'acide méthacrylique, l'acide 2-acrylamido-2-méthyl-1-propane sulfonique, l'acide 2- méthacrylamido-2-méthyl-1-propane sulfonique, l'acide 3-méthacrylamido-2- hydroxy-1-propane sulfonique, l'acide allylsulfonique, l'acide méthallylsulfonique, l'acide allyloxybenzène sulfonique, l'acide méthallyloxybenzène sulfonique, l'acide 2-hydroxy-3-(2-propényloxy)propane sulfonique, l'acide 2-méthyl-2-propène-1-sulfonique, l'acide éthylène sulfonique, l'acide propène sulfonique, l'acide 2-méthyl propène sulfonique, l'acide styrène sulfonique, l'acide vinyl sulfonique, le méthallylsulfonate de sodium, l'acrylate ou méthacrylate de sulfoéthyle ou sulfopropyle, le sulfométhylacrylamide, le sulfométhylméthacrylamide, le phosphate de méthacrylate d'éthylène glycol ou encore le phosphate d'acrylate d'éthylène glycol. 4- Procédé selon l'une des revendications 1 ou 2 caractérisé en ce que le ou les monomères non ioniques sont choisis parmi l'acrylamide ou le méthacrylamide ou leurs dérivés, les alkyl-esters en Ci à C40 des acides acryliques ou méthacryliques, les alkoxy-, aryloxy-, alkylaryloxy-, arylalkyloxy-acrylates ou méthacrylates oxyalkylés, oxyarylés, oxyalkylarylés ou oxyarylalkylés (le nombre d'oxyde d'alkylène, d'arylène, d'alkylarylène ou d'arylalkylène étant compris entre 1 et 120), l'acétate de vinyle, la vinylpyrrolidone, le styrène ou encore l'alphaméthyl-styrène et plus particulièrement parmi l'acrylamide ou l'acrylate d'éthyle. 5- Procédé selon l'une des revendications 1 ou 2 caractérisé en ce que le ou les monomères uréthanne alkoxy-, aryloxy-, alkylaryloxy-, arylalkyloxy- polyalkylène glycol sont choisis parmi les produits de réaction de alkoxy- polyalkylène glycol avec un isocyanate insaturé polymérisable et plus particulièrement parmi les produits de réaction de méthoxy-polyéthylène glycol avec un isocyanate acrylique, méthacrylique, vinylique ou encore allylique. 6- Procédé selon l'une des revendications 1 ou 2 caractérisé en ce que l'ester acrylique ou méthacrylique d'alkyloxy-, aryloxy-, alkylaryloxy-, arylalkyloxy- polyalkylène glycol est un acrylate ou méthacrylate de méthoxy-polyéthylène glycol, ledit polyéthylène glycol ayant un poids moléculaire supérieur à 300. 7- Procédé selon l'une des revendications 1 ou 2 caractérisé en ce que le ou les monomères réticulants sont choisis dans le groupe constitué par le diméthacrylate d'éthylène glycol, le divinylacétylène, le divinylbenzène, le triméthylolpropanetriacrylate, l'acrylate d'allyle, le méthylène-bis-acrylamide, le méthylène-bis-méthacrylamide, le tétrallyloxyéthane, les triallylcyanurates, les éthers allyliques obtenus à partir de polyols tels que le pentaérythritol, le sorbitol, le sucrose ou autres. 8- Procédé selon l'une quelconque des revendications 1 à 7 caractérisé en ce que l'agent dispersant est fractionné ultérieurement à l'étape de polymérisation. 9- Procédé selon l'une quelconque des revendications 1 à 8 caractérisé en ce que l'agent dispersant est mis en #uvre sous sa forme totalement acide. 10- Procédé selon l'une quelconque des revendications 1 à 8 caractérisé en ce que l'agent dispersant est mis en #uvre sous sa forme partiellement neutralisée ou totalement neutralisée par un ou plusieurs agents de neutralisation disposant d'une fonction monovalente et éventuellement d'une fonction polyvalente. 11- Procédé selon la revendication 10 caractérisé en ce que les agents de neutralisation disposant d'une fonction monovalente sont choisis dans le groupe constitué par les composés contenant des cations alcalins, en particulier le sodium et le potassium ou encore le lithium, l'ammonium, ou bien les amines primaires ou secondaires aliphatiques et/ou cycliques telles que les éthanolamines, la mono et diéthylamine ou encore la cyclohexylamine. 12- Procédé selon la revendication 10 caractérisé en ce que les agents de neutralisation disposant d'une fonction polyvalente sont choisis dans le groupe constitué par les composés contenant des cations divalents alcalino-terreux, en particulier le magnésium et le calcium ou encore le zinc, de même que par les cations trivalents, dont en particulier l'aluminium ou encore par certains composés contenant des cations de valence plus élevée. 13- Procédé selon l'une quelconque des revendications 1 à 12 caractérisé en ce que les charges minérales sont choisies parmi le carbonate de calcium naturel (craie, calcite, marbre ou autre carbonate de calcium naturel), le carbonate de calcium précipité, le carbonate de baryum, les roches carbonatées, la dolomie, le talc, la silice broyée, les silices en général, les fumées de silice, les fumées de dioxide de titane, les diatomites, les oxydes de fer, les oxydes de manganèse, le dioxyde de titane, la chaux, le kaolin, le méta-kaolin, les argiles, le mica, les plâtres, les cendres volantes, les laitiers, le sulfate de calcium, les zéolites, le basalte, le sulfate de baryum, le trihydroxyde d'aluminium, ou leurs mélanges. 14- Matrice cimentaire ou liant hydraulique caractérisé en ce qu'il contient une charge minérale sous forme de dispersion aqueuse et en ce qu'elle contient un agent dispersant qui consiste en copolymères obtenus par la copolymérisation radicalaire d'au moins un monomère éthylénique uréthanne alkoxy-, aryloxy-, alkylaryloxy-, arylalkyloxy-polyalkylène glycol et plus particulièrement uréthanne alkoxy-polyéthylène glycol avec au moins un monomère anionique et au moins un monomère non ionique en présence éventuelle d'un acrylate ou méthacrylate d'alkoxy-, aryloxy-, alkylaryloxy-, arylalkyloxy-polyalkylène glycol, ou d'un éther allylique d'alkoxy-, aryloxy-, alkylaryloxy-, arylalkyloxy- polyalkylène glycol, ainsi qu'en présence éventuelle de monomères éthyléniques possédant au moins deux doubles liaisons polymérisables, encore appelés réticulants. 15- Matrice cimentaire ou liant hydraulique selon la revendication 14 caractérisé en ce que le copolymère, utilisé selon l'invention comme agent dispersant apportant une amélioration à la résistance à la compression des matrices cimentaires ou liants hydrauliques, contient : a) de 1 % à 50 % en poids, d'un ou plusieurs monomères anioniques ; b) de 2 % à 65 % en poids, d'un ou plusieurs monomères non ioniques ; c) de 3 % à 65 % en poids, d'un monomère éthylénique uréthanne d'alkyloxy-, aryloxy-, alkylaryloxy-, arylalkyloxy-polyalkylène glycol ; d) de 0 % à 90 % en poids d'un acrylate ou méthacrylate d'alkyloxy-, aryloxy-, alkylaryloxy-, arylalkyloxy-polyalkylène glycol ; e) de 0 % à 5 % en poids d'un ou plusieurs réticulants. Le total des monomères a), b), c), d) et e) étant égal à 100 %. 16- Matrice cimentaire ou liant hydraulique selon l'une des revendications 14 ou 15 caractérisé en ce que le ou les monomères anioniques sont choisis parmi l'acide acrylique, l'acide méthacrylique, l'acide 2-acrylamido-2-méthyl-1-propane sulfonique, l'acide 2-méthacrylamido-2-méthyl-1-propane sulfonique, l'acide 3- méthacrylamido-2-hydroxy-1-propane sulfonique, l'acide allylsulfonique, l'acide méthallylsulfonique, l'acide allyloxybenzène sulfonique, l'acide méthallyloxybenzène sulfonique, l'acide 2-hydroxy-3-(2-propényloxy)propane sulfonique, l'acide 2-méthyl-2-propène-1-sulfonique, l'acide éthylène sulfonique, l'acide propène sulfonique, l'acide 2-méthyl propène sulfonique, l'acide styrène sulfonique, l'acide vinyl sulfonique, le méthallylsulfonate de sodium, l'acrylate ou méthacrylate de sulfoéthyle ou sulfopropyle, le sulfométhylacrylamide, le sulfométhylméthacrylamide, le phosphate de méthacrylate d'éthylène glycol ou encore le phosphate d'acrylate d'éthylène glycol. 17- Matrice cimentaire ou liant hydraulique selon l'une des revendications 14 ou 15 caractérisé en ce que le ou les monomères non ioniques sont choisis parmi l'acrylamide ou le méthacrylamide ou leurs dérivés, les alkyl-esters en Ci à C40 des acides acryliques ou méthacryliques, les alkoxy acrylates ou méthacrylates oxyalkylés, oxyarylés, oxyalkylarylés, oxyarylalkylés (le nombre d'oxyde d'alkylène, d'arylène, d'alkylarylène, d'arylalkylène étant compris entre 1 et 120), l'acétate de vinyle, la vinylpyrrolidone, le styrène ou encore l'alphaméthyl- styrène et plus particulièrement parmi l'acrylamide ou l'acrylate d'éthyle. 18- Matrice cimentaire ou liant hydraulique selon l'une des revendications 14 ou 15 caractérisé en ce que le ou les monomères uréthanne d'alkoxy-, aryloxy-, alkylaryloxy-, arylalkyloxy-polyalkylène glycol sont choisis parmi les produits de réaction de alkoxy-polyalkylène glycol avec un isocyanate insaturé polymérisable et plus particulièrement parmi les produits de réaction de méthoxy-polyéthylène glycol avec un isocyanate acrylique, méthacrylique, vinylique ou encore allylique. 19- Matrice cimentaire ou liant hydraulique selon l'une des revendications 14 ou 15 caractérisé en ce que l'ester acrylique ou méthacrylique d'alkyloxy-, aryloxy-, alkylaryloxy-, arylalkyloxy-polyalkylène glycol est un acrylate ou méthacrylate de méthoxy-polyéthylène glycol, ledit polyéthylène glycol ayant un poids moléculaire supérieur à 300. 20- Matrice cimentaire ou liant hydraulique l'une des revendications 14 ou 15 caractérisé en ce que le ou les monomères réticulants sont choisis dans le groupe constitué par le diméthacrylate d'éthylène glycol, le divinylacétylène, le divinylbenzène, le triméthylolpropanetriacrylate, l'acrylate d'allyle, le méthylène-bis-acrylamide, le méthylène-bis-méthacrylamide, le tétrallyloxyéthane, les triallylcyanurates, les éthers allyliques obtenus à partir de polyols tels que le pentaérythritol, le sorbitol, le sucrose ou autres. 21- Matrice cimentaire ou liant hydraulique selon l'une quelconque des revendications 14 à 20 caractérisé en ce que l'agent dispersant est mis en #uvre sous sa forme totalement acide. 22- Matrice cimentaire ou liant hydraulique selon l'une quelconque des revendications 14 à 20 caractérisé en ce que l'agent dispersant est mis en #uvre sous sa forme partiellement neutralisée ou totalement neutralisée par un ou plusieurs agents de neutralisation disposant d'une fonction monovalente et éventuellement d'une fonction polyvalente. 23- Matrice cimentaire ou liant hydraulique selon la revendication 22 caractérisé en ce que les agents de neutralisation disposant d'une fonction monovalente sont choisis dans le groupe constitué par les composés contenant des cations alcalins, en particulier le sodium et le potassium ou encore le lithium, l'ammonium, ou bien les amines primaires ou secondaires aliphatiques et/ou cycliques telles que les éthanolamines, la mono et diéthylamine ou encore la cyclohexylamine. 24- Matrice cimentaire ou liant hydraulique selon la revendication 22 caractérisé en ce que les agents de neutralisation disposant d'une fonction polyvalente sont choisis dans le groupe constitué par les composés contenant des cations divalents alcalino-terreux, en particulier le magnésium et le calcium ou encore le zinc, de même que par les cations trivalents, dont en particulier l'aluminium ou encore par certains composés contenant des cations de valence plus élevée. 25- Matrice cimentaire ou liant hydraulique selon l'une quelconque des revendications 14 à 24 caractérisé en ce que les charges minérales sont choisies parmi carbonate de calcium naturel (craie, calcite, marbre ou autre carbonate de calcium naturel), le carbonate de calcium précipité, le carbonate de baryum, les roches carbonatées, la dolomie, le talc, la silice broyée, les silices en général, les fumées de silice, les fumées de dioxide de titane, les diatomites, les oxydes de fer, les oxydes de manganèse, le dioxyde de titane, la chaux, le kaolin, le méta- kaolin, les argiles, le mica, les plâtres, les cendres volantes, les laitiers, le sulfate de calcium, les zéolites, le basalte, le sulfate de baryum, le trihydroxyde d'aluminium, ou leurs mélanges. 26- Matrice cimentaire ou liant hydraulique selon l'une quelconque des revendications 14 à 25 caractérisé en ce qu'il est un béton, un mortier, un béton hydraulique, un coulis ou encore une composition à base de ciment et/ou sulfate de calcium hémihydrate. 27- Utilisation des matrices cimentaires selon l'une quelconque des revendications 14 à 26 dans les domaines de la construction, du bâtiment, des travaux publics, des ouvrages d'art, des travaux offshore, des ciments pétroliers et des services parapétroliers.